FR 2770521 A1 19990507 FR 9713685 A 19971031 1 2770521 La présente invention concerne un nouveau procédé de déshydrogénation d'hydrocarbures aliphatiques C5-C22 en hydrocarbures oléfiniques correspondants, en présence d'un catalyseur renfermant au moins un support, au moins un métal du groupe VIII de la classification périodique des éléments, et au moins un élément additionnel M choisi dans le groupe constitué par le germanium, I'étain, le plomb, le rhénium, le gallium, I'indium et le thallium. Ce catalyseur peut aussi contenir un autre élément choisi dans le groupe constitué par les métaux alcalins ou alcalino-terreux et/ou un métalloïde tel que le soufre et/ou tout autre élément chimique tel qu'un halogène ou composé halogéné. Les formulations de catalyseurs utilisés dans les procédés de conversion d'hydrocarbures ont fait l'objet d'un très grand nombre d'études. Les brevets et publications démontrant que l'addition de promoteurs à un métal de base améliore la qualité des catalyseurs sont fort nombreux. Pour les catalyseurs de déshydrogénation de paraffines, on connaît de longue date les catalyseurs renfermant outre un support, un métal noble de la famille du platine et au moins un métal additionnel M (US-3 998 900 et US-3 531 543). L'acidité du support inorganique réfractaire peut conduire à des réactions secondaires indésirables telles que les réactions de craquage et d'isomérisation. C'est pourquoi le support oxyde est généralement neutralisé par l'ajout d'au moins un élément alcalin ou alcalino-terreux. La phase métallique est la fonction hydro-déshydrogénante qui assure la déshydrogénation des paraffines et l'hydrogénation des précurseurs de coke. Mais le platine présente une activité hydrogénolysante au détriment des rendements en oléfines souhaités dans le procédé de déshydrogénation de paraffines. Cette activité hydrogénolysante peut être fortement réduite, donc la sélectivité du catalyseur augmentée, par l'ajout d'un métal additionnel M. Par ailleurs, I'ajout de cet élément M peut aussi augmenter les propriétés hydrogénantes du platine, ce qui favorise l'hydrogénation des précurseurs de coke et donc la stabilité du catalyseur. Ces éléments sont ajoutés sous différentes formes telles que sels minéraux ou composés organométalliques. La façon dont ces modificateurs sont introduits n'est pas indifférente car elle conditionne fortement les propriétés du catalyseur. Ainsi l'introduction du métal M est avantageusement effectuée à l'aide d'un compose organométallique dudit métal M. Cette technologie d'introduction du métal M a été décrite dans le brevet US 3 531 543. Le métal M est introduit sous la forme d'au 2r 2770521 moins un composé organométallique choisi dans le groupe formé par les complexes, en particulier les complexes carbonyles, polycétoniques des métaux M et les hydrocarbyls métaux du métal M tels que les alkyles, les cycloalkyles, les aryles, les akylaryles métaux et les arylalkyles métaux. Cette introduction de l'élément additionnel M sous la forme d'un composé organométallique conduit à des catalyseurs plus performants mais nécessite l'emploi d'un solvant organique. Le solvant d'imprégnation décrit selon la technologie du brevet US 4 548 918 est choisi dans le groupe constitué par les solvants organiques oxygénés contenant de 2 à 8 atomes de carbone par molécule, et les hydrocarbures paraffiniques, naphténiques ou aromatiques contenant essentiellement de 6 à atomes de carbone par molécule, et les composés organiques oxygénés halogénés contenant de 1 à 15 atomes de carbone par molécule. Ces solvants peuvent être utilisés seuls ou en mélange entre eux. On a maintenant découvert dans la présente invention qu'il est possible de préparer ces catalyseurs particulièrement performants avec introduction du métal M sous la forme d'un complexe organométallique soluble dans un solvant aqueux. Ceci représente un progrès considérable de facilité de mise en oeuvre lors de la fabrication du catalyseur. En effet, I'usage de quantités industrielles de solvants organiques présente d'importants inconvénients en termes de sécurité (inflammabilité, toxicité) et en termes de coûts. Le support du catalyseur selon l'invention comporte au moins un oxyde réfractaire qui est généralement choisi parmi les oxydes de métaux des groupes IIA, IIIA, IIIB, IVA ou IVB de la classification périodique des éléments tels que par exemple les oxydes de magnésium, d'aluminium, de silicium, de titane, de zirconium, de thorium pris seuls ou en mélange entre eux ou en mélange avec des oxydes d'autres éléments de la classification périodique. On peut aussi utiliser le charbon. On peut aussi utiliser des zéolithes ou tamis moléculaires de type X, Y, mordénite, faujasite, ZSM-5, ZSM-4, ZSM-8, ainsi que les mélanges d'oxydes de métaux des groupes IIA, IIIA, IIIB, IVA et IVB avec du matériau zéolithique. Le support préféré est l'alumine, dont la surface spécifique est avantageusement comprise entre 5 et 400 m2 par gramme, de préférence entre 50 et 350 m2 par gramme. 3 2770521 Le catalyseur selon l'invention, renferme outre un support: a) au moins un métal du groupe VIII choisi parmi l'iridium, le nickel, le palladium, le platine, le rhodium et le ruthénium. Le platine et le palladium sont les métaux préférés. Le pourcentage pondéral est choisi entre 0,1 et 10 % et de préférence entre 0,1 et 5 %. b) au moins un élément additionnel M choisi dans le groupe constitué par le germanium, I'étain, le plomb, le rhénium, le gallium, I'indium et le thallium. L'étain et le germanium sont les éléments préférés. Le pourcentage pondérai est choisi entre 0,01 et 10 %, et de préférence entre 0,02 et 5 %. On peut avantageusement dans certains cas utiliser à la fois au moins deux des métaux de ce groupe. c) de manière préférée de 0,1 à 3 % poids d'au moins un métal alcalin ou alcalino- terreux. Suivant le domaine d'application, le catalyseur peut contenir en plus de 0,01 à 3 % poids d'un halogène ou composé halogéné. Il peut aussi contenir de 0,01 à 2 % poids d'un élément tel que le soufre. Le catalyseur peut être préparé par différentes procédures d'imprégnation du support et l'invention n'est pas limitée à une procédure d'imprégnation déterminée. Quand on utilise plusieurs solutions, on peut procéder à des séchages et/ou des calcinations intermédiaires. L'élément additionnel M peut être introduit lors de l'élaboration du support. Une méthode consiste par exemple à malaxer la poudre humide de support avec les précurseurs du catalyseur et à mettre ensuite en forme et sécher. On peut introduire le métal du groupe VIII, le métal additionnel M, le métal alcalin ou alcalino-terreux, éventuellement l'halogène ou le composé halogéné, éventuellement le métalloïde, simultanément ou successivement, dans n'importe quel ordre. Selon l'invention, la mise en contact de l'élément organométallique M est caractérisée en ce qu'il est introduit dans un solvant aqueux. 4 2770521 Dans une autre méthode, le métal additionnel M, peut-être introduit lors de la synthèse du support selon une technique de type Sol-Gel. Par exemple, pour un support contenant de l'alumine, un gel mixte métal Malumine peut être obtenu en hydrolysant avec une solution aqueuse d'un composé organométallique du métal M une solution organique de AI(OR')3 dans un solvant tel ROH ou R'OH. R et R' peuvent désigner un groupement alkyl de type méthyl, éthyl, isopropyl, n-propyl, butyl, voire un groupement plus lourd, tel le n-hexyl. Le solvant alcoolique doit être déshydraté de façon poussée avant l'introduction de l'alcoolate d'aluminium. Après l'hydrolyse, un traitement thermique du gel obtenu opéré à une température comprise entre 200 et 800 C, de préférence entre 300 et 700 C et de manière encore plus préférée entre 400 et 500 C, permet d'assurer la réaction complète du compose organométallique hydrosoluble du métal M avec le gel, ce qui entraîne la formation de l'oxyde mixte A1203-MOx. Dans une autre méthode le métal M peut être ajouté à un sol d'alumine. Le brevet US-3 929 683 décrit l'introduction de l'étain sous forme de sel, par exemple SnCI2 dans un sol d'alumine. Selon la présente invention, il est possible d'ajouter un composé organométallique hydrosoluble de métal M à un hydrosol d'alumine, obtenu par exemple en précipitant à pH 4-5 une solution acide de AICI3, puis de favoriser la réaction du composé du métal M avec l'hydrosol d'alumine, par exemple sous l'effet de la chaleur ou d'une base. Le précurseur de l'élément M peut être choisi dans le groupe des composes halogénés, des hydroxydes, des oxydes, des carbonates, et des carboxylates de composés organométalliques de l'élément M. Ces composés comprennent au moins une liaison carbone-M. Le précurseur de l'élément M peut être aussi choisi parmi les composés de formule générale (R1)xM(R2)y avec x+y=valence du métal M et o R1 est choisi dans le groupe des fonctions alkyles, cycloalkyles, aryles, alkylaryles et arylalkyles et R2 est une fonction de la forme CaHbR'c o R' représente une fonction hydroxyde, carboxylate, PO3H ou SO3H. Dans une technique de préparation selon l'invention, le catalyseur est obtenu par imprégnation du support, à l'aide d'une solution aqueuse ou organique d'au moins un élément alcalin ou alcalino-terreux, le volume de la solution étant de préférence égal au volume de rétention du support ou en excès par rapport à ce volume. Le support imprégné est ensuite filtré, séché puis calciné sous air habituellement entre 110 et 2770521 environ 550 C. Ensuite on introduit au moins un composé de métal du groupe VIII, à l'aide d'une solution aqueuse ou organique, le volume de la solution étant de préférence en excès par rapport au volume de rétention du support ou égal à ce volume. Le support imprégné est ensuite filtré, puis séché et calciné sous air habituellement entre 110 et environ 550 C, puis ensuite réduit sous hydrogène à une température habituellement comprise entre environ 200 et environ 600 C et de préférence entre environ 300 et environ 500 C. Le produit obtenu est alors imprégné par une solution aqueuse d'un composé d'étain, de germanium, de plomb, de rhénium, de gallium, d'indium ou de thallium. D'une manière particulièrement avantageuse, on utilise une solution aqueuse d'un composé carboxylate d'étain, par exemple l'acétate de tributyl étain. Le volume de la solution aqueuse est de préférence égal au volume de rétention du support et de manière encore plus préférée en excès par rapport à ce volume. La valeur de la concentration en au moins un métal M dans la solution aqueuse est choisie avantageusement entre 0,01 et 25 mmol/l et de manière préférée entre 0,5 et mmoVI et de manière encore plus préférée entre 0,5 et 15 mmol/l. La valeur de pH de la solution est choisie avantageusement entre 10 et 14 et de manière préférée entre 10 et 12. Après avoir laissé le contact entre le support imprégné du métal du groupe VIII et la solution contenant au moins un composé de l'élément M pendant plusieurs heures, le produit est filtré, éventuellement lavé à l'eau puis séché. On termine, selon cette méthode, par une réduction entre 300 et 600 C, de préférence en effectuant un balayage sous hydrogène pendant plusieurs heures. Dans une autre technique selon l'invention, le catalyseur est obtenu par imprégnation d'une solution aqueuse d'au moins un composé dudit métal M, le volume de la solution étant de préférence égal au volume de rétention du support et de manière encore plus préférée en excès par rapport à ce volume. D'une manière particulièrement avantageuse, on utilise une solution aqueuse d'un composé carboxylate d'étain. La valeur de la concentration en au moins un métal M dans la solution aqueuse est choisie avantageusement entre 0,01 et 25 mmol/l et de manière préférée entre 0,5 et 20 mmol/l et de manière encore plus préférée entre 0,5 et 15 mmol/l. La valeur de pH de la solution est choisie avantageusement entre 10 et 14 et de manière préférée entre 10 et 12. Après avoir laissé le contact entre le solide et 6^ 2770521 la solution d'imprégnation pendant plusieurs heures, le produit est ensuite séché. On termine habituellement par une calcination entre 300 et 600 C, de préférence en effectuant un balayage d'air durant plusieurs heures. Le solide obtenu peut être alors imprégné par une solution aqueuse ou organique d'au moins un composé alcalin ou alcalino- terreux, le volume de la solution étant de préférence égal au volume de rétention du support ou en excès par rapport à ce volume. Le support imprégné est ensuite séché puis calciné sous air habituellement entre 110 et environ 550 C. On peut aussi et de manière avantageuse, introduire simultanément au moins un composé dudit élément M et au moins un élément alcalin ou alcalino-terreux, par une imprégnation du support par une solution aqueuse commune, le volume de la solution étant de préférence égal au volume de rétention du support ou en excès par rapport à ce volume. Après avoir laissé le contact entre le solide et la solution d'imprégnation pendant plusieurs heures, le produit est ensuite séché. On termine habituellement par une calcination entre 300 et 600 C, de préférence en effectuant un balayage d'air durant plusieurs heures. Le solide obtenu est ensuite imprégné à l'aide d'une solution aqueuse ou organique d'au moins un composé de métal du groupe VIII, le volume de la solution étant de préférence en excès par rapport au volume de rétention du support ou égal à ce volume. Après quelques heures de mise en contact, le produit obtenu est ensuite séché puis calciné sous air entre 300 et 600 C, de préférence en effectuant un balayage d'air durant plusieurs heures. Avant utilisation on réduit le catalyseur sous hydrogène par exemple entre 20 et 600 C afin d'obtenir une phase métallique active. La procédure de ce traitement consiste par exemple en une montée lente de la température sous courant d'hydrogène jusqu'à la température maximale de réduction, comprise par exemple entre 20 et 600 C, et de préférence entre 90 et 500 C, suivie d'un maintien pendant par exemple durant 1 à 6 heures à cette température. Cette réduction pouvant être effectuée aussitôt après la calcination, ou plus tard chez I'utilisateur. Il est aussi possible de réduire directement le produits séché directement chez l'utilisateur. Il est aussi possible d'effectuer la réduction préalable du composé de métal du groupe VIII en solution par des molécules organiques à caractère réducteur telles que l'acide formique. On peut alors introduire le composé de l'élément additionnel M simultanément ou successivement. Une possibilité consiste à filtrer, puis sécher le 7 2770521 catalyseur obtenu. Il peut être alors calciné puis réduit dans les conditions décrites ci-dessus. Il est aussi possible d'effectuer la réduction directement à partir du produit séché. Selon l'invention, le catalyseur décrit précédemment est mis en oeuvre dans les procédés de déshydrogénation de paraffines C5-C22. Les procédés de déshydrogénation de paraffines légères C5 permet de valoriser des hydrocarbures aliphatiques à bas point d'ébullition tels que les pentanes et isopentanes que l'on peut récupérer après extraction des insaturés des coupes C5 de vapocraquage ou de i0 craquage catalytique. Le procédé de déshydrogénation de paraffines plus longues est un procédé commercial important du fait de la demande actuelle en monooléfines pour la préparation de détergents biodégradables ou de produits pharmaceutiques par exemple. Ces différents procédés se différencient par le choix des conditions opératoires et de la composition de la charge. L'ajustement des conditions opératoires, en fonction de la nature de la charge à traiter, se fait de façon à obtenir la meilleure adéquation pression-température-rendement et activité de façon connue de l'homme du métier. La réaction de déshydrogénation s'effectue en général à une pression comprise entre 0.2 et 20 bars absolus sous une pression préférée de 1 à 10 bars absolus et à une température comprise entre 400 et 800 C en fonction de la nature de la charge. La température est avantageusement comprise entre 400 et 550 C pour une charge comprenant essentiellement de l'isopentane. La température est avantageusement comprise entre 450 et 550 C pour une charge comprenant principalement des paraffines comportant de 9 à 22 atomes de carbone par molécule. La charge peut aussi contenir des hydrocarbures insaturés comportant de 5 à 22 atomes de carbone par molécule. Le débit massique de charge traitée par unité de masse de catalyseur est généralement compris entre 0.5 à 100 kg/kg/h. Il peut être avantageux d'utiliser I'hydrogène comme diluant. Le rapport molaire hydrogène/hydrocarbure est généralement compris entre 0 et 20, de préférence entre 0 et 6. Les exemples qui suivent illustrent l'invention sans toutefois en limiter la portée. x 2770521 EXEMPLE 1 On prépare deux catalyseurs A et B renfermant 0.3 % poids de platine, 0. 8 poids d'étain et 0.7 % poids de lithium. Le support est une alumine y de surface spécifique de 210 m2 par gramme. Catalyseur A (comparatif) Le catalyseur A est préparé selon les techniques de l'art antérieur. A 100 g de support alumine on ajoute 60 cm3 d'une solution aqueuse d'acétate de lithium contenant 0.7 g de lithium. On laisse en contact 3 heures puis le solide est séché 1 heure à 120 C puis calciné à 350 C durant deux heures. On met alors le solide en contact avec cm3 d'un solution aqueuse d'acétate d'étain contenant 0.8 g d'étain. Après 3 heures de mise en contact, le solide est séché 1 heure à 120 C puis calciné is 2 heures à 530 C. Ensuite on procède à l'introduction du platine par ajout de 400 cm3 d'une solution de toluène contenant 0.3 g de platine sous la forme d'acétylacétonate de platine. On laisse 24 heures en contact puis on sèche 1 heure à 120 C et on calcine 2 heures à 530 C. Catalyseur B (selon l'invention) A 100 g de support alumine on ajoute 60 cm3 d'une solution aqueuse d'acétate de lithium contenant 0.7 g de lithium. On laisse en contact 3 heures puis le solide est séché 1 heure à 120 C puis calciné à 350 C durant deux heures. Ensuite on procède directement à l'introduction du platine par ajout de 400 cm3 d'une solution de toluène contenant 0.3 g de platine sous la forme d'acétylacétonate de platine. On laisse 24 heures en contact puis on filtre, on sèche 1 heure à 120 C et on calcine 2 heures à 530 C. Le solide est ensuite réduit à 450 C sous hydrogène, et introduit sans remise à l'air, dans un réacteur contenant 400 cm3 une solution aqueuse ammoniacale (pH 10) contenant 0.8 g d'étain sous la forme de tributyl acétate d'étain (Bu3SnOC(O)CH3). Après 24 heures de mise en contact, le mélange réactionnel est filtré, lavé, séché et réduit à 450 C. ) 2770521 EXEMPLE 2 Les catalyseurs A et B sont soumis à un test de déshydrogénation du ndodécane réalisé dans un réacteur tubulaire isotherme. 2 g de catalyseur sont réduits à 450 C durant 2 heures sous un débit de 4 litres par heure d'hydrogène. Les conditions opératoires sont les suivantes: - charge: n-dodécane - température: 450 ou 470 C - pression: 0.2 MPa - H2/nC12 (molaire): 5 - débit massique nC12 liquide /masse de catalyseur: 80 h1 Les résultats obtenus dans ces conditions sont rapportés dans le tableau 1. Les valeurs de conversion de nC12 et de rendements sont exprimés en % poids par rapport à la charge. Tableau 1 Catalyseurs Température conversion (%) rendements (%) (OC) nC12 oléfines nC12 aromatiques A 450 10.4 9.6 0.3 470 12.1 10.3 0.8 450 6.0 5.6 0.1 B 450 10.6 9.7 0.2 470 15.0 13.2 0.6 450 9.6 8.4 0.2 Le catalyseur B préparé selon l'invention, en milieu aqueux à partir d'un précurseur Sn organométallique, présente des rendements en oléfines supérieurs à ceux du catalyseur A préparé en phase aqueuse à partir d'un composé Sn minéral. De plus comme l'indiquent les résultats catalytiques correspondant au 2770521 REVENDICATIONS 1) Procédé de déshydrogénation d'une charge d'hydrocarbures aliphatiques en hydrocarbures oléfiniques correspondants, en présence d'un catalyseur renfermant au moins un support, au moins un métal du groupe VIII de la classification périodique des éléments, et au moins un élément additionnel M choisi dans le groupe constitué par le germanium, I'étain, le plomb, le rhénium, le gallium, I'indium et le thallium, ledit procédé étant caractérisé en ce qu'on utilise un catalyseur préparé selon un procédé dans lequel l'élément additionnel M est introduit dans un solvant aqueux sous la forme d'au moins un compose organométallique comprenant au moins une liaison carbone-M. 2) Procédé de déshydrogénation d'hydrocarbures aliphatiques en hydrocarbures oléfiniques correspondants selon la revendication 1, caractérisé en ce que la charge est constituée d'hydrocarbures aliphatiques C5-C22. 3) Procédé selon la revendication 1 à 2 tel que le catalyseur contient en outre au moins un métal alcalin ou alcalino-terreux. 4) Procédé selon l'une des revendications 1 à 3 tel que le catalyseur contient en outre au moins un métalloïde. ) Procédé selon l'une des revendications 1 à 4 tel que le catalyseur contient en outre au moins un halogène ou un composé halogéné. 6) Procédé selon l'une des revendications 1 à 5 tel que dans le catalyseur, le métal du groupe VIII est choisi parmi l'iridium, le nickel, le palladium, le platine, le rhodium et le ruthénium, de préférence le platine et le palladium. 7) Procédé selon l'une des revendications 1 à 6 tel que dans le catalyseur l'élément M est choisi parmi le germanium et l'étain. I I 2770521 8) Procédé selon l'une des revendications 1 à 7 tel que dans le catalyseur le précurseur de l'élément M est choisi dans le groupe des hydroxydes, des composés halogénés, et des carboxylates de composés organiques de l'élément M, les composés de formules générales (R1)x M (R2)y avec x+ y=valence du métal M et o R1 est choisi dans le groupe des fonctions alkyles, cycloalkyles, aryles, alkylaryles et arylalkyles et R2 est une fonction de la forme CaHbR'c o R' représente une fonction hydroxyde, carboxylate, PO3H ou SO3H. 9) Procédé selon l'une des revendications 1 à 8 tel que dans le catalyseur le précurseur de l'élément M est choisi dans le groupe des carboxylates de composés organiques de l'élément M. ) Procédé selon l'une des revendications 1 à 9 tel que dans le catalyseur le précurseur de l'élément M est l'acétate de tributyl étain. 11) Procédé selon l'une des revendications 1 à 10 tel que lors de la préparation du catalyseur, le métal du groupe VIII, I'élément additionnel M, le métal alcalin ou alcalino-terreux, éventuellement l'halogène, éventuellement le métalloïde, sont introduits successivement ou simultanément sur le support. 12) Procédé selon l'une des revendications 1 à 1 1 tel que l'on prépare le catalyseur selon les étapes, dans n'importe quel ordre * on imprègne un support à l'aide d'une solution aqueuse ou organique d'au moins un métal alcalin ou alcalino-terreux, on filtre, on sèche, on calcine, * on imprègne à l'aide d'une solution aqueuse ou organique d'au moins un métal du groupe VIII, on filtre, on sèche, on calcine, on réduit, * on imprègne le produit obtenu par une solution aqueuse d'un composé de l'élément M additionnel, on filtre, on sèche, on réduit éventuellement, on calcine. 13) Procédé selon l'une des revendications 1 à 12 tel que lors de la préparation du catalyseur, on imprègne le support avec une solution aqueuse d'au moins un métal M, le volume de la solution étant au moins égal au volume de rétention du support, et de préférence supérieur à ce volume. 12 2770521 14) Procédé selon l'une des revendications 1 à 13 tel que lors de la préparation du catalyseur, la concentration en au moins un métal M dans la solution aqueuse est comprise entre 0,01 et 25 mmol/l. 15) Procédé selon la revendication 14 tel que la concentration en au moins un métal M dans la solution aqueuse est comprise entre 0,5 et 20 mmol/l et de préférence entre 0,5 et 15 mmol/l. 16) Procédé selon l'une des revendications 1 à 15 tel que lors de la préparation du catalyseur, la valeur de pH de la solution aqueuse d'au moins un composé du métal M est choisie entre 10 et 14 et de manière préférée entre 10 et 12. 17) Procédé selon l'une des revendications 1 à 11 tel que dans la préparation du catalyseur on introduit l'élément additionnel M lors de l'élaboration du support. 18) Procédé selon la revendication 17 tel que dans la préparation du catalyseur l'élément additionnel M est introduit lors de la synthèse du support selon une technique de type SOL-GEL. 19) Procédé selon la revendications 18 tel que dans la préparation du catalyseur on hydrolyse avec une solution aqueuse d'un composé organométallique de métal M une solution organique d'un composé alcoxy d'un métal du support dans un solvant alcoolique, et on chauffe à une température comprise entre 200 et 800 C. 20) Procédé selon l'une des revendications 1 à 19 tel que le catalyseur est réduit sous hydrogène à une température comprise entre 20 et 600 C, de préférence entre 90 et 500 C. 21) Procédé selon l'une des revendications 1 à 20 tel que l'on effectue une réduction préalable du composé du métal VIII en solution par des molécules organiques à caractère réducteur tel que l'acide formique. 13 2770521 22) Procédé selon l'une des revendications 1 à 21 dans la charge à traiter est mise en contact avec le catalyseur sous une pression comprise entre 0,2 et 20 bars absolus et à une température comprise entre 400 et 800 C, et avec un débit massique de charge traitée par unité de masse de catalyseur compris entre 0,5 et 100 kg/kg/heure. 23) Procédé selon l'une des revendications 1 à 22 tel que la température est comprise entre 400 et 550 C pour une charge contenant de l'isopentane. I0 24) Procédé selon l'une des revendications 1 à 23 tel que la température est comprise entre 450 et 550 pour une charge contenant de 9 à 22 atomes de carbone. ) Procédé selon l'une des revendications 1 à 24 tel que l'hydrogène est utilisé comme diluant des hydrocarbures, le rapport molaire hydrogène/hydrocarbures étant compris entre 0 et 20.